(57)【要約】【課題】平均細孔径が十分に小さなポリスチレンを含む多孔質体の製造方法を提供すること【解決手段】本開示は、スチレンを含む重合性芳香族化合物、光重合開始剤、及び炭素数６以上の脂肪族アルコールを含む組成物に光照射して上記重合性芳香族化合物を重合する工程を有する、多孔質体の製造方法を提供する。【選択図】なし【特許請求の範囲】
【請求項１】
スチレンを含む重合性芳香族化合物、光重合開始剤、及び炭素数６以上の脂肪族アルコールを含む組成物に光照射して前記重合性芳香族化合物を重合する工程を有する、多孔質体の製造方法。
【請求項２】
前記重合性芳香族化合物が光重合性の官能基を２つ以上有する芳香族化合物を更に含む、請求項１に記載の多孔質体の製造方法。
【請求項３】
前記組成物における前記脂肪族アルコールの含有量が、前記重合性芳香族化合物及び前記脂肪族アルコールの合計量を１００体積％として、６０体積％以下である、請求項１又は２に記載の多孔質体の製造方法。
【請求項４】
前記光重合開始剤の極大吸収波長が３８０ｎｍ以下の波長域にある、請求項１〜３のいずれか一項に記載の多孔質体の製造方法。
【請求項５】
スチレンに由来する構造を有する高分子を含み、水銀圧入法によって測定される平均細孔径が３４０ｎｍ以下である、多孔質体。
【請求項６】
光重合体である、請求項５に記載の多孔質体。
【請求項７】
分離膜、透析膜、又はＣＯ２分離膜の支持膜に用いる、請求項５又は６に記載の多孔質体。
【発明の詳細な説明】
【技術分野】
【０００１】
本開示は、多孔質体及び多孔質体の製造方法に関する。
【背景技術】
【０００２】
多孔質体は、例えば、分離膜、透析膜、及びＣＯ２分離膜の支持膜等の用途に用いられている。種々の材料を用いた多孔質体が検討されている。
【０００３】
例えば、特許文献１には、芳香族環を有する重合可能なビニル化合物、芳香環を有しない重合可能なビニル化合物および重合可能なポリビニル化合物を主たる成分とする単量体の混合物に、それら単量体の共重合物に対する貧溶媒を添加して重合後、該貧溶媒を除去し、所望によりイオン交換機を導入することを特徴とする高分子多孔質膜の製造方法が提案されている。
【０００４】
また特許文献２には、スチレン系モノマー又は炭化水素系溶媒に溶解した熱可塑性重合体の溶液中で、スチレン系モノマーを、（Ａ）遷移金属化合物及び（Ｂ）アルミノキサンを主成分とする触媒、（Ａ）遷移金属化合物及び（Ｃ）該遷移金属化合物と反応してイオン性の錯体を形成する化合物を主成分とする触媒、（Ａ）遷移金属化合物，（Ｂ）アルミノキサン及び（Ｄ）有機アルミニウム化合物を主成分とする触媒、あるいは（Ａ）遷移金属化合物，（Ｃ）該遷移金属化合物と反応してイオン性の錯体を形成する化合物及び（Ｄ）有機アルミニウム化合物を主成分とする触媒の存在下で重合もしくは共重合してポリスチレン系樹脂組成物を調製し、次いで、該樹脂組成物を成形後、熱可塑性重合体を溶解する炭化水素系溶媒で処理し、該熱可塑性重合体を除去することを特徴とする多孔質ポリスチレン系材料の製造方法が提案されている。
【先行技術文献】
【特許文献】
【０００５】
【特許文献１】特開平０２−２５１２３０号公報
【特許文献２】特開平０５−２９５１６１号公報
【発明の概要】
【発明が解決しようとする課題】
【０００６】
多孔質体を高機能分離膜等に使用する場合には、多孔質体の平均細孔径が数百ｎｍ以下であることが求められる。しかし、ポリスチレンで構成される従来の多孔質体における平均細孔径は比較的大きく、高機能分離膜等への応用のためには、より小さい平均細孔径を有する多孔質体が求められる。
【０００７】
本開示は、平均細孔径が十分に小さなポリスチレンを含む多孔質体及びその製造方法を提供することを目的とする。
【課題を解決するための手段】
【０００８】
本開示の一側面は、スチレンを含む重合性芳香族化合物、光重合開始剤、及び炭素数６以上の脂肪族アルコールを含む組成物に光照射して上記重合性芳香族化合物を重合する工程を有する、多孔質体の製造方法を提供する。
【０００９】
上記多孔質体の製造方法によれば、スチレンを含む重合性芳香族化合物を所定の脂肪族アルコールの存在下で、光重合させることによって、平均細孔径が十分に小さい多孔質体を製造することができる。
【００１０】
スチレンのような芳香族化合物の場合、上記化合物の吸収波長域と、光重合開始剤の吸収波長域とが重複し、光重合における光の利用効率が低下する。そのため、通常はスチレンのような重合性芳香族化合物の重合には熱重合が採用される。しかし、熱重合によって得られる多孔質ポリスチレンにおける平均細孔径は大きなものとなる傾向にある。本発明者らが鋭意検討した結果、スチレンを含む重合性芳香族化合物の重合を、所定の脂肪族アルコール存在下で、敢えて光重合させることによって、平均細孔径をより小さな多孔質体を製造できることを見出した。本開示はかかる新規な知見に基づくものである。
【００１１】
上記重合性芳香族化合物が光重合性の官能基を２つ以上有する芳香族化合物を更に含んでもよい。上記重合性芳香族化合物が、光重合性の官能基を２つ以上有する芳香族化合物（例えば、ジビニルベンゼン等のポリビニルベンゼン）を含むことで、得られる多孔質体の機械特性を向上させることができる。
【００１２】
上記組成物における上記脂肪族アルコールの含有量が、上記重合性芳香族化合物及び上記脂肪族アルコールの合計量を１００体積％として、６０体積％以下であってよい。脂肪族アルコールの含有量を上記範囲内とすることで、得られる多孔質体の平均細孔径をより小さなものとすることができる。
【００１３】
上記光重合開始剤の極大吸収波長が３８０ｎｍ以下の波長域にあってよい。光重合開始剤として、上記の範囲の極大吸収波長を有する光重合開始剤を用いることによって、光照射によって、光重合における光の利用効率及び開始効率をより向上させることができる。
【００１４】
本開示の一側面は、スチレンに由来する構造を有する高分子を含み、平均細孔径が３４０ｎｍ以下である、多孔質体を提供する。
【００１５】
上記多孔質体は、スチレンに由来する構造を有する高分子を含み、平均細孔径が３４０ｎｍ以下であることから、平均細孔径が十分に小さい。
【００１６】
上記多孔質体は、光重合体であってよい。上記多孔質体が光重合体であることで、より十分に小さな細孔径を有する多孔質体とすることができる。
【００１７】
上記多孔質体は、分離膜、透析膜、又はＣＯ２分離膜の支持膜に用いられてもよい。
【発明の効果】
【００１８】
本開示によれば、平均細孔径が十分に小さなポリスチレンを含む多孔質体及びその製造方法を提供することができる。
【図面の簡単な説明】
【００１９】
【図１】図１は、実施例１で得られた多孔質体の一部を観測した電子顕微鏡写真である。
【図２】図２は、比較例１で得られた多孔質体の一部を観測した電子顕微鏡写真である。
【発明を実施するための形態】
【００２０】
以下、本開示の実施形態について説明する。ただし、以下の実施形態は、本開示を説明するための例示であり、本開示を以下の内容に限定する趣旨ではない。
【００２１】
本開示に係る多孔質体の製造方法の一実施形態は、スチレンを含む重合性芳香族化合物、光重合開始剤、及び炭素数６以上の脂肪族アルコールを含む組成物に光照射する工程を有する。本明細書において「多孔質体」とは、スチレンを含む重合性芳香族化合物を含む組成物の重合体で構成される成型体であって、複数の微細な孔を有するものを意味し、上記孔が少なくとも一部が連結して連続孔を形成しているものを含む。
【００２２】
重合性芳香族化合物は、スチレンに加えて、例えば、光重合性の官能基を有するその他の芳香族化合物を含んでもよい。光重合性の官能基としては、例えば、ビニル基、（メタ）アクリロイル基などを挙げることができる。光重合性の官能基を有するその他の芳香族化合物は、光重合性の官能基を１つ有する芳香族化合物（スチレンを除く）、及び光重合性の官能基を２つ以上有する芳香族化合物等が挙げられる。重合性芳香族化合物は、例えば、光重合性の官能基を２つ以上有する芳香族化合物を更に含んでもよい。上記重合性芳香族化合物が、光重合性の官能基を２つ以上有する芳香族化合物を含むことで、得られる多孔質体の機械特性を向上させることができる。
【００２３】
光重合性の官能基を１つ有する芳香族化合物としては、例えば、ビニルナフタレン、ビニルトルエン、及びビニルピリジン等が挙げられる。光重合性の官能基を２つ以上有する芳香族化合物としては、例えば、ジビニルベンゼン及びトリビニルベンゼン等のポリビニルベンゼン、並びにジビニルピリジン等のポリビニルピリジンなどが挙げられる。上記芳香族化合物は、１種を単独で用いてもよく、２種以上を組み合わせて用いてもよい。
【００２４】
光重合性の官能基を２つ以上有する芳香族化合物の含有量は、重合性芳香族化合物全量を基準として、例えば、６０質量％以下であってよく、５０質量％以下であってよく、又は２０質量％以下であってよい。光重合性の官能基を２つ以上有する芳香族化合物の含有量は、重合性芳香族化合物全量を基準として、例えば、５質量％以上であってよく、１０質量％以上であってよい。
【００２５】
光重合性の官能基を２つ以上有する芳香族化合物の含有量は、重合性芳香族化合物全量を基準として、例えば、７０体積％以下であってよく、６０体積％以下であってよい。光重合性の官能基を２つ以上有する芳香族化合物の含有量は、重合性芳香族化合物全量を基準として、例えば、２０体積％以上であってよく、３０体積％以上であってよく、４０体積％以上であってよく、５０体積％以上であってよい。
【００２６】
光重合開始剤は、例えば、極大吸収波長が３８０ｎｍ以下の波長域にある光重合開始剤であってよい。光重合開始剤の極大吸収波長は、例えば、３４０ｎｍ以下であってよく、３００ｎｍ以下であってよく、２８０ｎｍ以下であってよく、２６０ｎｍ以下であってよく、又は２５０ｎｍ以下であってよい。光重合開始剤の極大吸収波長は、例えば、２００ｎｍ以上であってよく、２２０ｎｍ以上であってよく、又は２３０ｎｍ以上であってよい。極大吸収波長が上記範囲内である光重合開始剤を用いることによって、光重合における光の利用効率及び開始効率をより向上させることができる。本明細書における光重合開始剤の極大吸収波長は、光重合開始剤が複数の極大吸収波長を有する場合は、最も短波長側の極大吸収波長を意味する。
【００２７】
光重合開始剤としては、例えば、アルキルフェノン系光重合開始剤、アシルフォスフィンオキサイド系光重合開始剤、及び分子内水素引き抜き型光重合開始剤等が挙げられる。アルキルフェノン系光重合開始剤は、例えば、１−ヒドロキシシクロヘキシル−フェニルケトン、及び２，２−ジメトキシ−２−フェニルアセトフェノン等が挙げられる。アシルフォスフィンオキサイド系光重合開始剤は、例えば、２，４，６−トリメチルベンゾイル−ジフェニルホスフィンオキサイド、及び、ビス（２，４，６−トリメチルベンゾイル）フェニルホスフィンオキサイドなどが挙げられる。分子内水素引き抜き型光重合開始剤は、例えば、ベンゾイルギ酸メチル及びカンファーキノン（２，３−ボルナンジオン）等が挙げられる。カンファーキノンは、例えば、３級アミン等のアミンと併用してもよい。
【００２８】
アルキルフェノン系光重合開始剤は、例えば、Ｏｍｎｉｒａｄ  １８４、及びＯｍｎｉｒａｄ  ６５１等（いずれも、ＩＧＭ  ＲｅｓｉｎｓＢ．Ｖ．社製、製品名）を使用することができる。アシルフォスフィンオキサイド系光重合開始剤は、例えば、Ｏｍｎｉｒａｄ  ＴＰＯ、及びＯｍｎｉｒａｄ  ８１９等（いずれも、ＩＧＭ  ＲｅｓｉｎｓＢ．Ｖ．社製、製品名）を用いることができる。分子内水素引き抜き型光重合開始剤は、例えば、Ｏｍｎｉｒａｄ  ７５４等（ＩＧＭ  ＲｅｓｉｎｓＢ．Ｖ．社製、製品名）を用いることができる。
【００２９】
炭素数６以上の脂肪族アルコールは、直鎖状、分岐状又は環状の構造を有していてもよい。上記脂肪族アルコールの炭素数は、例えば、８以上、１０以上又は１２以上であってよく、２０以下又は１５以下であってよい。炭素数６以上の脂肪族アルコールは、例えば、ヘキサノール、ヘプタノール、オクタノール、ノナノール、デカノール、及びドデカノール等が挙げられる。炭素数が上記範囲内である脂肪族アルコールを用いることによって、得られる多孔質体の平均細孔径をより小さなものとすることができる。上記アルコールは、１種を単独で用いてもよく、２種以上を組み合わせて用いてもよい。
【００３０】
上記組成物における光重合開始剤の含有量は、重合性芳香族化合物及び脂肪族アルコールの合計量１００質量部に対して、例えば、０．１質量部以上、１．０質量部以上、１．５質量部以上、５．０質量部以上、又は１０質量部以上であってよい。上記組成物における光重合開始剤の含有量は、重合性芳香族化合物及び脂肪族アルコールの合計量１００質量部に対して、例えば、３０質量部以下、２５質量部以下、又は２０質量部以下であってよい。光重合開始剤の含有量が上記範囲内とすることによって、組成物を含む重合系において光重合開始剤をより高い均一性で光重合開始剤を配合することができ、光照射によって生じる重合開始点を生じさせることができ、得られる多孔質体の平均細孔径をより小さなものとすることができる。
【００３１】
上記組成物における光重合開始剤の含有量は、重合性芳香族化合物及び脂肪族アルコールの合計量１００体積％に対して、例えば、１．０体積％以上、又は１．５体積％以上であってよい。上記組成物における光重合開始剤の含有量は、重合性芳香族化合物及び脂肪族アルコールの合計量１００体積％に対して、例えば、２０体積％以下、１０体積％以下、又は６．０体積％以下であってよい。光重合開始剤の含有量が上記範囲内とすることによって、組成物を含む重合系において光重合開始剤をより高い均一性で光重合開始剤を配合することができ、光照射によって生じる重合開始点を生じさせることができ、得られる多孔質体の平均細孔径をより小さなものとすることができる。
【００３２】
上記組成物における炭素数６以上の脂肪族アルコールの含有量は、重合性芳香族化合物及び脂肪族アルコールの合計量を１００質量部として、例えば、５０質量部以下、又は４０質量部以下であってよい。上記組成物における炭素数６以上の脂肪族アルコールの含有量は、重合性芳香族化合物及び脂肪族アルコールの合計量を１００質量部として、例えば、２０質量部以上、２５質量部以上又は３０質量部以上であってよい。上記脂肪族アルコールの含有量が上記範囲内とすることによって、重合性芳香族化合物又は重合によって生成する重合体と脂肪族アルコールが相分離することをより十分に抑制することができるとともに、得られる多孔質体の平均細孔径をより小さいものとすることができる。
【００３３】
上記組成物における炭素数６以上の脂肪族アルコールの含有量は、重合性芳香族化合物及び脂肪族アルコールの合計量を１００体積％として、例えば、６０体積％以下であってよく、５５体積％以下であってよく、５０体積％以下であってよく、又は４５体積％以下であってよい。上記組成物における炭素数６以上の脂肪族アルコールの含有量は、重合性芳香族化合物及び脂肪族アルコールの合計量を１００体積％として、例えば、１０体積％以上であってよく、１５体積％以上であってよく、２０体積％以上であってよく、又は３０体積％以上であってよい。上記脂肪族アルコールの含有量が上記範囲内とすることによって、重合性芳香族化合物又は重合によって生成する重合体と脂肪族アルコールが相分離することをより十分に抑制することができるとともに、得られる多孔質体の平均細孔径をより小さいものとすることができる。
【００３４】
上述の組成物は、必要に応じて、その他の成分を含んでもよい。その他の成分としては、例えば、アクリル酸誘導体等の光重合性化合物（ただし、芳香族化合物を除く）、有機溶剤、及び紫外線吸収剤等が挙げられる。上述の組成物がアクリル酸誘導体を含むことによって、得られる多孔質体のクラックの発生を十分に抑制することができる。上記溶剤としては、例えば、ベンゼン、トルエン、及びキシレン等が挙げられる。溶剤の含有量は、重合性芳香族化合物及び脂肪族アルコールの合計量１００質量部に対して、例えば、１０質量部以下であってよく、又は５質量部以下であってよい。
【００３５】
上述の組成物を調製した後、光照射することによって光重合させることで、スチレンに由来する構造を有する高分子を含む多孔質体を製造する。光照射は、例えば、上述の組成物を基材等に塗布して塗膜を形成したうえで行ってもよく、上述の組成物を所定の形状を有する容器に入れたうえで行ってもよい。上記基材としては、例えば、紫外線に対する透明性に優れる材料で構成されるものを使用することができる。上記基材は、例えば、石英板等であってよい。
【００３６】
上述の組成物の塗膜を形成する場合、塗膜の膜厚は、例えば、５０μｍ以上、１００μｍ以上、２００μｍ以上、又は３００μｍ以上であってよい。上記塗膜の膜厚は、例えば、１０００μｍ以下、又は５００μｍ以下であってよい。上記塗膜の膜厚を上記範囲内とすることによって、上述の組成物の光重合をより容易に制御することができ、得られる多孔質体の均一性をより高度なものとすることができる。
【００３７】
上述の組成物の塗膜を形成する方法は、例えば、ロールコーター、リバースコーター、グラビアコーター、ナイフコーター、及びスピンコーター等であってよい。
【００３８】
光照射における露光量は、用いる装置、上述の組成物の組成、及び脂肪族アルコールの種類等によって調整することができるが、例えば、１００ｍＷ／ｃｍ２以上、２００ｍＷ／ｃｍ２以上、又は５００ｍＷ／ｃｍ２以上であってよい。光照射における露光量は、例えば、２０００ｍＷ／ｃｍ２以下、１０００ｍＷ／ｃｍ２以下、又は８００ｍＷ／ｃｍ２以下であってよい。
【００３９】
重合時間は、例えば、３０分以上、４０分以上、又は５０分以上であってよい。重合時間は、例えば、２４時間以下、１２時間以下、８時間以下、５時間以下、又は１時間以下であってよい。重合時間を上記範囲内とすることによって、上述の組成物中の重合性化合物をより十分に重合させることができる。また重合時間を上記範囲内とすることによって、例えば、燃焼等の発生を十分に抑制することができる。
【００４０】
多孔質体の製造方法は、必要に応じて、他の工程を更に有していてもよい。他の工程としては、例えば、光重合により得らえる重合体から脂肪族アルコールの含有量を低減する工程、及び、脂肪族アルコールの含有量を低減した後の重合体を乾燥する工程などが挙げられる。
【００４１】
光重合により得らえる重合体から脂肪族アルコールの含有量を低減する工程は、例えば、低級アルコール等を用いて重合体を洗浄して、脂肪族アルコールを除去する工程であってよい。低級アルコールは、例えば、メタノール及びエタノール等を用いることができる。
【００４２】
脂肪族アルコールの含有量を低減した後の重合体を乾燥する工程は、上述の脂肪族アルコールの含有量を低減する工程において、使用した低級アルコール等を除去する工程であってよい。乾燥は、必要に応じて、加熱及び減圧等して行ってもよい。
【００４３】
上述の多孔質体の製造方法によって製造される多孔質体は、例えば、以下に示すような多孔質体であってよい。多孔質体の一実施形態は、スチレンに由来する構造を有する高分子を含む。上記多孔質体は、光重合体であってよい。
【００４４】
上記多孔質体の細孔径は、例えば、１０〜４００ｎｍであってよく、また１００〜４００ｎｍ、５０〜１００ｎｍ、又は１０〜５０ｎｍであってよい。上記多孔質体の平均細孔径が３４０ｎｍ以下である。上記多孔質体の平均細孔径は、例えば、１００ｎｍ以下、８０ｎｍ以下、６０ｎｍ以下、又は５０ｎｍ以下とすることができる。本明細書において「細孔径」及び「平均細孔径」は、水銀圧入法によって測定される値を意味する。「平均細孔径」は、水銀圧入法によって測定される値が分布を有する場合には、その極大値を示す細孔径を意味し、複数の細孔径を有する場合には、最も強度の大きな極大値の値を意味する。
【００４５】
上記多孔質体の形状は、例えば、フィルム状、及び板状等であってよい。
【００４６】
上記多孔質体は、例えば、分離膜、透析膜、又はＣＯ２分離膜の支持膜に用いることができる。上記多孔質体からなる透析膜は、例えば、タンパク質及び微生物等を含む溶液、並びに、汚泥等の沈殿物を含む溶液から、タンパク質、微生物及び沈殿物等を除去するために用いることができる。また上述の多孔質体の製造方法によれば、従来の多孔質体に比べて、より小さな平均細孔径を有する多孔質体を製造することができる。平均細孔径を小さなものとすることによって、多孔質体の表面積を従来よりも大きくすることが可能であり、当該多孔質体を使用するデバイスを、従来品よりも小型化することが可能である。
【００４７】
以上、幾つかの実施形態について説明したが、共通する構成については互いの説明を適用することができる。また本開示は、上記実施形態に何ら限定されるものではない。
【実施例】
【００４８】
以下に実施例及び比較例を挙げて本発明をさらに具体的に説明するが、本発明はこれらの実施例に限定されるものではない。
【００４９】
（実施例１）
容器に、スチレン２ｍＬ（３１質量部）、ジビニルベンゼン２ｍＬ（３２質量部）、及び１−ヒドロキシシクロヘキシル−フェニルケトン１０６．３ｍｇ（１．８質量部）（Ｏｍｎｉｒａｄ  １８４、ＩＧＭ  Ｒｅｓｉｎｓ社製、商品名）、並びにドデカノール２．４ｍＬ（３４質量部）を測り取り混合して組成物を調製した。上記組成物を、厚さが０．２ｍｍ以下のセパレーターを有し、直径が１０ｃｍの円形状の石英板と、直径が１０ｃｍの円形状の別の石英板とで挟み込んだ。その後、常温にて、露光機を使用して、露光量：３００ｍＷ／ｍ２（波長３６５ｎｍにおける露光量）で紫外線を、４０分間照射した。光照射後、メタノールを用いて洗浄することで、多孔質体を得た。得られた多孔質体について電子顕微鏡観察を行った。結果を図１に示す。図１は、実施例１で得られた多孔質体の一部を観測した電子顕微鏡写真である。
【００５０】
［平均細孔径及び細孔径分布の測定］
上述のとおり得られた多孔質体の平均細孔径を、水銀圧入法にしたがって測定した。より具体的には、サンプルに対して、圧力をかけながら水銀を注入し、水銀の張力を計測した。計測された水銀の張力を微細孔径に換算することで平均細孔径を決定した。測定装置は、ポロシメータ装置（株式会社島津製作所製、製品名：オートポア９４２０）を用いた。結果を表１に示す。
【００５１】
（実施例２及び３）
表１に示すとおりに原料及び仕込み比（質量比）を変更したこと以外は、実施例１と同様にして、多孔質体を製造した。得られた多孔質体について、実施例１と同様に、平均細孔径を測定した。結果を表１に示す。
【００５２】
（比較例１）
スチレン３０質量部、ジビニルベンゼン３１質量部、及び２，２−アゾビスイソブチロニトリル（ＡＩＢＮ）６質量部を含む組成物、並びにドデカノール３３質量部（関東化学株式会社製）を混合して組成物を調製した。上記組成物を、厚さが０．２ｍｍ以下のセパレーターを有し、直径が１０ｃｍの円形状の石英板と、直径が１０ｃｍの円形状の別の石英板で挟み込んだ。その後、石英板ごと８０℃に昇温した、反応温度を８０℃±２℃に保ちながら、３時間重合させた。重合反応後、メタノールを用いて洗浄することで、多孔質体を得た。得られた多孔質体について、実施例１と同様に、平均細孔径を測定した。結果を表１に示す。得られた多孔質体について電子顕微鏡観察を行った。結果を図２に示す。図２は、比較例１で得られた多孔質体の一部を観測した電子顕微鏡写真である。
【００５３】
（比較例２）
表１に示すとおりにドデカノールに代えてオクタノールを用いたこと以外は、比較例１と同様にして、多孔質体を製造した。得られた多孔質体について、実施例１と同様に、平均細孔径を測定した。結果を表１に示す。
【００５４】
【表１】
2020094119.tif 000002
【産業上の利用可能性】
【００５５】
本開示によれば、平均細孔径が十分に小さなポリスチレンを含む多孔質体及びその製造方法を提供することができる。
【図１】
2020094119.tif 000003
【図２】
2020094119.tif 000004